(57)【特許請求の範囲】
【請求項１】
或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層とを備え、前記光散乱層は、外部からの受熱によって前記第１波長における透過率が高まり、前記第１波長は赤外線領域内にあり、前記光学機能層は黒色層であるラベル。
【請求項２】
前記第１波長は近赤外線領域内にあり、前記光学機能層は、前記第１波長における透過率と、近赤外線領域の７００乃至８００ｎｍの波長域及び近赤外線領域の８００乃至１５００ｎｍの波長域内のいずれかの第２波長における透過率との差が１０％以上である請求項１に記載のラベル。
【請求項３】
或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層とを備え、前記光散乱層は、外部からの受熱によって前記第１波長における透過率が高まり、前記光学機能層は、前記光散乱層を間に挟んで前記光吸収層の一部と向き合った着色パターンであり、前記光吸収層は、前記光学機能層と同じ色の着色層であるラベル。
【請求項４】
或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層と、前記第１波長の光を吸収する光吸収パターンとを備え、前記光散乱層は、外部からの受熱によって前記第１波長における透過率が高まり、前記光吸収パターンは、前記光学機能層と前記光散乱層との間に介在しているか、又は、前記光学機能層を間に挟んで前記光散乱層と向き合っているラベル。
【請求項５】
前記光吸収パターンと前記光学機能層とは同じ色である請求項４に記載のラベル。
【請求項６】
前記光散乱層は前記中空体が壊されることによって前記第１波長における透過率が高まる請求項１乃至５の何れか１項に記載のラベル。
【請求項７】
請求項１乃至６の何れか１項に記載のラベルと、前記ラベルの前記光吸収層側の主面と向き合った粘着層とを具備した粘着ラベル。
【請求項８】
請求項１乃至６の何れか１項に記載のラベルと、
前記ラベルの前記光吸収層側の主面と向き合った印刷基材と、
前記ラベルと前記印刷基材との間に介在して、前記ラベルを前記印刷基材に貼り付けた粘着層と
を具備した印刷物。
【発明の詳細な説明】
【技術分野】
【０００１】
本発明は、例えば偽造防止に利用可能なラベル並びにそれを含んだ粘着ラベル及び印刷物に関する。
【背景技術】
【０００２】
近年、偽造品の流通が大きな社会問題となっている。そこで、例えば、物品に、それが真正品であることを確認可能とするラベルを付することがある。そのようなラベル、所謂偽造防止ラベルとしては、例えば、蛍光インキ及びＯＶＩ（optically variable ink）などの機能性インキによって形成した印刷層を含んだラベル、マイクロ印刷及び凹版印刷などの特殊印刷によって形成した印刷層を含んだラベル、ホログラム又は回折格子を含んだラベル、磁気記録によって情報を書き込んだラベル、並びにＩＣ（integrated circuit）タグを含んだラベルがある。
【０００３】
これら偽造防止ラベルの多くは、それ自体の偽造が困難である。但し、偽造防止ラベルの中には、これが貼り付けられた物品から比較的容易に剥がすことができるものがある。そのようなラベルは、使用済みの物品から剥がして偽造品に貼り付けるといった不正行為に使用される可能性がある。
【０００４】
偽造防止ラベルの中には、その再使用を不可能とするための対策を講じたものもある。
【０００５】
例えば、一部の偽造防止ラベルには、切欠きが設けられている。そのような偽造防止ラベルは、これが貼り付けられた物品から引き剥がそうとすると、切欠きの位置から裂けるように設計されている。
【０００６】
また、基材が比較的小さな力で脆性破壊を生じる偽造防止ラベルもある。このようなラベルも、これが貼り付けられた物品から引き剥がそうとすると破壊されるように設計されている。
【０００７】
更に、比較的小さな力で脆性破壊を生じる脆性層を含み、この脆性層とその観察者側の面に隣接した層との接着強度が場所によって異なっている偽造防止ラベルもある。このようなラベルを、これが貼り付けられた物品から引き剥がすと、接着強度の分布に対応したパターンで脆性層が破壊される。その結果、例えば、脆性層等の一部は物品上に文字列「ＶＯＩＤ」に対応したパターンで残り、偽造防止ラベルの脆性層等には、文字列「ＶＯＩＤ」に対応したパターンの欠落部を生じる。
【０００８】
これら偽造防止ラベルは、引き剥がすことによって物品から剥離した場合には、再使用は不可能であるか又は困難である。しかしながら、これら偽造防止ラベルは、粘着層又は接着層に有機溶剤を滲み込ませると、ラベル本体の損傷なしに剥離できることがある。
【０００９】
これを不可能又は困難とするための技術を採用した偽造防止ラベルもある。  
例えば、粘着層の材料として、粘着剤とこれに対して難溶性の添加剤との混合物を使用した偽造防止ラベルがある（例えば、特許文献１参照）。この偽造防止ラベルは、有機溶剤を使用して剥離した場合、粘着剤及び添加剤の有機溶剤に対する溶け易さの相違に起因して、粘着層の表面に凹凸を生じる。
【００１０】
また、印刷層が有機溶剤に可溶な染料を含有した偽造防止ラベルもある（例えば、特許文献２参照）。この偽造防止ラベルは、有機溶剤を使用して剥離しようとすると、染料が印刷層から滲み出る。
【００１１】
なお、このラベルは、ドライヤ等で表面を温めることによって、ラベル本体の損傷や染料の染み出しなしに剥離することができる。加熱による剥離への対策を施した偽造防止ラベルとしては、例えば、加熱によって発泡する発泡粒子を粘着層に含有させた偽造防止ラベルがある（例えば、特許文献３参照）。
【００１２】
これら偽造防止ラベルは、有機溶剤又は熱を利用して剥離した場合には、再使用が不可能であるか又は困難である。但し、使用期間を終えた物品については、偽造防止ラベルが、これが貼り付けられた物品の表層とともに除去される可能性を考慮しなければならない。上述した対策では、このようにして除去した偽造防止ラベルの再使用を防ぐことはできない。
【先行技術文献】
【特許文献】
【００１３】
【特許文献１】特開２００５―２６６１４７号公報
【特許文献２】特開平１０−２０４３６３号公報
【特許文献３】特開２０００−２９３１０８号公報
【発明の概要】
【発明が解決しようとする課題】
【００１４】
本発明の目的は、物品に付されたラベルが、その物品の使用期間を終了した後に再使用されるのを抑制可能とすることにある。
【課題を解決するための手段】
【００１５】
本発明の第１側面によると、或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層とを備え、前記光散乱層は、外部からの受熱によって前記第１波長における透過率が高まり、前記第１波長は赤外線領域内にあり、前記光学機能層は黒色層であるラベルが提供される。
【００１６】
本発明の第２側面によると、前記第１波長は近赤外線領域内にあり、前記光学機能層は、前記第１波長における透過率と、近赤外線領域の７００乃至８００ｎｍの波長域及び近赤外線領域の８００乃至１５００ｎｍの波長域内のいずれかの第２波長における透過率との差が１０％以上である第１側面に係るラベルが提供される。
【００１７】
本発明の第３側面によると、或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層とを備え、前記光散乱層は、外部からの受熱によって前記第１波長における透過率が高まり、前記光学機能層は、前記光散乱層を間に挟んで前記光吸収層の一部と向き合った着色パターンであり、前記光吸収層は、前記光学機能層と同じ色の着色層であるラベルが提供される。
【００１８】
本発明の第４側面によると、或る第１波長の光を透過させる光学機能層と、前記光学機能層と向き合い、前記第１波長の光を吸収する光吸収層と、前記光学機能層と前記光吸収層との間に介在し、前記第１波長の光を散乱させる中空体を含んだ光散乱層と、前記第１波長の光を吸収する光吸収パターンとを備え、前記光散乱層は、外部からの受熱によって前記第１波長における透過率が高まり、前記光吸収パターンは、前記光学機能層と前記光散乱層との間に介在しているか、又は、前記光学機能層を間に挟んで前記光散乱層と向き合っているラベルが提供される。
【００１９】
本発明の第５側面によると、前記光吸収パターンと前記光学機能層とは同じ色である第４側面に係るラベルが提供される。
【００２０】
本発明の第６側面によると、前記光散乱層は前記中空体が壊されることによって前記第１波長における透過率が高まる第１乃至第５側面の何れか１つに係るラベルが提供される。
【００２２】
本発明の第７側面によると、第１乃至第６側面の何れか１つに係るラベルと、前記ラベルの前記光吸収層側の主面と向き合った粘着層とを具備した粘着ラベルが提供される。
【００２３】
本発明の第８側面によると、第１乃至第６側面の何れか１つに係るラベルと、前記ラベルの前記光吸収層側の主面と向き合った印刷基材と、前記ラベルと前記印刷基材との間に介在して、前記ラベルを前記印刷基材に貼り付けた粘着層とを具備した印刷物が提供される。
【発明の効果】
【００２４】
本発明によると、物品に付されたラベルが、その物品の使用期間を終了した後に再使用されるのを抑制することが可能となる。
【００２５】
第１乃至第６側面に係るラベルでは、光散乱層の少なくとも一部について、上記中空体を潰す処理（以下、「無効化処理」という）を行うと、その箇所において、光散乱層の第１波長における透過率が高くなる。その結果、このラベルでは、無効化処理の前後において、第１波長の光で照明した場合の分光特性が変化する。
【００２６】
それ故、例えば、このラベルを付された物品がその使用期間を終了したときに、上記の無効化処理を行うことにより、第１波長の光で照明した場合の分光特性を変化させることができる。したがって、真正品であるかが不明の物品に付されたラベルについて、第１波長の光で照明した場合の分光特性を測定することにより、先の物品の真偽を判定することができる。
【００２７】
第１側面に係るラベルでは、第１波長は赤外線領域内にある。即ち、第１波長は、可視光領域以外の領域に属している。また、このラベルでは、光学機能層は黒色層である。
【００２８】
例えば、光学機能層が光散乱層の全面を被覆している場合、光学機能層が黒色層であれば、ラベルに無効化処理が施されているか否かを肉眼によって把握することは、不可能であるか又は極めて困難である。それ故、この場合、上記のラベルが特殊な構成を有していることを悟られ難い。その結果、ラベル自体の偽造を抑止することができる。
【００２９】
第２側面に係るラベルは、第１側面に係るラベルのうち、第１波長が近赤外線領域内にあり、光学機能層の第１波長における透過率が３０％以上であり、前記光学機能層は、第１波長における透過率と、近赤外線領域の７００乃至８００ｎｍの波長域及び近赤外線領域の８００乃至１５００ｎｍの波長域内のいずれかの波長における第２透過率との差が１０％以上であるものである。即ち、光学機能層の近赤外線領域における透過スペクトルは、第１波長において高い透過率を示すし、第１波長における透過率と、前記近赤外線領域の７００乃至８００ｎｍの波長域及び近赤外線領域の８００乃至１５００ｎｍの波長域内のいずれかの波長における第２透過率との差が１０％以上となる。従って、真偽判定に第１波長の光を利用することを知らない者にとっては、無効化処理を行う前のラベルと無効化処理を行った後のラベルとの相違を判別することは不可能であるか又は困難である。それ故、上記の無効化処理を利用した偽造防止対策を講じていることは、不正行為を行う者に悟られ難い。
【００３０】
第３側面に係るラベルは、光学機能層は着色パターンであり、光吸収層は光学機能層と同じ色の着色層であるものである。先に説明した通り、このラベルでは、上記の無効化処理により、ラベルの少なくとも一部において、光吸収層が可視化される。ここで、光学機能層が形成しているパターンと光吸収層とが同じ色であれば、上記の処理により、光学機能層が形成していたパターンが観察できなくなるか、又は、観察が極めて困難となる。例えば、光学機能層を一次元又は二次元コード状に設けていた場合、上記無効化処理により、当該コードを観察できなくすることができる。その結果、ラベルに無効化処理が施されていることを、肉眼によって明瞭に把握することが可能となる。それ故、ラベルの再貼付などによって偽造を行う行為を抑制することが可能となる。
【００３１】
第４側面に係るラベルは、第１波長の光を吸収する光吸収パターンを更に備えている。この光吸収パターンは、光学機能層と光散乱層との間に介在していてもよく、光学機能層を間に挟んで光散乱層と向き合っていてもよい。
【００３２】
このような構成を採用した場合、ラベルを第１波長において観察すると、上記の光吸収パターンに対応した像が観察される。他方、上記の無効化処理を施した後では、光吸収層における第１波長の光の吸収に起因して、光吸収パターンに対応した像が観察できなくなる。それ故、このような構成を採用すると、第１波長における像の観察に基づいて、真偽判定を比較的簡易に行うことが可能となる。
【００３３】
第５側面に係るラベルは、第４側面に係るラベルのうち、光吸収パターンと光学機能層とが同じ色のものである。それ故、ラベルを肉眼で観察した場合に、光吸収パターンの存在が悟られ難い。よって、このような構成を採用すると、ラベル自体の偽造を抑止することが可能となる。
第６側面に係るラベルは、第１乃至第５側面の何れか１つに係るラベルのうち、前記中空体が壊されることによって第１波長における光散乱層の透過率が高まるものである。
【００３４】
第７側面に係る粘着ラベルは、第１乃至第６側面の何れか１つに係るラベルを含んでいる。粘着ラベルは、先のラベルを物品に貼り付ける場合に利用可能な一形態である。
【００３５】
第８側面に係る印刷物は、第１乃至第６側面の何れか１つに係るラベルを含んでいる。この印刷物は、その使用期間を終了した後にラベルが再使用される可能性が低い。
【図面の簡単な説明】
【００３６】
【図１】本発明の一態様に係るラベルを概略的に示す平面図。
【図２】図１に示すラベルのＩＩ−ＩＩ線に沿った断面図。
【図３】図１及び図２に示すラベルの無効化処理法の一例を概略的に示す図。
【図４】無効化処理が施されたラベルの一例を概略的に示す平面図。
【図５】図４に示すラベルのＶ−Ｖ線に沿った断面図。
【図６】図１及び図２に示すラベルの一変形例を概略的に示す平面図。
【図７】図６に示すラベルのＶＩＩ−ＶＩＩ線に沿った断面図。
【図８】図１及び図２に示すラベルの他の変形例を概略的に示す断面図。
【図９】粘着ラベルの一例を概略的に示す断面図。
【図１０】印刷物の一例を概略的に示す平面図。
【図１１】図１０に示す印刷物のＸＩ−ＸＩ線に沿った断面図。
【発明を実施するための形態】
【００３７】
以下、本発明の態様について、図面を参照しながら詳細に説明する。なお、各図において、同様又は類似した機能を発揮する構成要素には同一の参照符号を付し、重複する説明は省略する。また、ここで「近赤外線領域」とは、７００ｎｍ乃至１５００ｎｍの波長域を意味している。
【００３８】
図１は、本発明の一態様に係るラベルを概略的に示す平面図である。図２は、図１に示すラベルのＩＩ−ＩＩ線に沿った断面図である。
【００３９】
図１及び図２に示すラベル１は、基材１１と、光吸収層１５と、光散乱層１２と、光学機能層１３とを含んでいる。光吸収層１５、光散乱層１２及び光学機能層１３は、この順で基材１１上に積層されている。ラベル１は、光学機能層１３側の面が前面であり、基材１１側の面が背面である。
【００４０】
光学機能層１３、光散乱層１２及び光吸収層１５は、この順で基材１１上に積層されていてもよい。この場合、ラベル１は、基材１１側の面が前面であり、光吸収層１５側の面が背面である。
【００４１】
基材１１は、例えば、樹脂からなるフィルムである。この樹脂としては、例えば、ポリエチレンテレフタレート、ポリエチレンナフタレート、ポリプロピレン、ポリカーボネート及びポリエチレンなどのプラスチックを使用することができる。基材は、典型的には透明であるが、アルミニウム箔のように不透明であってもよい。但し、ラベル１の基材１１側の面を前面とする場合、基材１１としては、第１波長の光を、典型的には互いに異なる第１及び第２波長の光を透過させるものを使用する。
【００４２】
基材１１は、単層構造を有していてもよく、多層構造を有していてもよい。基材１１は省略することができる。
【００４３】
光吸収層１５は、基材１１の一方の主面上に設けられている。  
光吸収層１５は、第１波長の光を吸収する。具体的には、光吸収層１５の第１波長における吸収率は、ラベル１の製造直後における光散乱層１２の第１波長における吸収率及び光学機能層１３の第１波長における吸収率と比較してより大きい。第１波長の光に対する光吸収層１５の吸収率は、例えば７０％以上であり、典型的には９０％以上である。
【００４４】
第１波長が近赤外線領域内にある場合、光吸収層１５は、例えば、近赤外線吸収剤と樹脂とを含有している。この近赤外線吸収剤としては、例えば、プロセス墨インキに用いられているカーボンブラックを使用することができる。この樹脂としては、例えば、プロセスインキにおいて一般に使用されているものを使用することができる。
【００４５】
光吸収層１５は、例えば、印刷法により形成する。この印刷法としては、例えば、オフセット印刷法、グラビア印刷法、スクリーン印刷法、及びフレキソ印刷法が挙げられる。光吸収層１５の厚みは、例えば０．５乃至１０μｍの範囲内とし、典型的には０．５乃至２μｍの範囲内とする。
【００４６】
光散乱層１２は、光吸収層１５の上に設けられている。光散乱層１２は、第１波長の光を散乱させる中空体を含んでいる。即ち、光散乱層１２は、少なくともラベル１の完成から無効化処理が施されるまでの期間に亘り、第１波長の光を散乱させる。そして、この光散乱層１２は、上記の中空体を壊す処理を行うことにより、当該処理が施された位置において、第１波長における透過率が高まるように構成されている。
【００４７】
ラベル１の製造直後において、第１波長の光に対する光散乱層１２の透過率Ｔ１は、例えば、０乃至５０％の範囲内にあり、典型的には２０乃至４０％の範囲内にある。また、無効化処理後において、第１波長の光に対する光散乱層１２の透過率Ｔ２は、例えば、６０乃至１００％の範囲内にあり、典型的には７０乃至９０％の範囲内にある。そして、透過率Ｔ２と透過率Ｔ１との比は、例えば、１．２以上にあり、典型的には１．７５乃至４．５の範囲内にある。
【００４８】
光散乱層１２が含有している中空体としては、例えば、中空構造を有した有機ポリマーが挙げられる。このような有機ポリマーの組成及び製造方法は、例えば、特開昭５６−３２５１３号公報、特開昭６１−１８５５０５号公報、特開昭６０−６９１０３号公報、特開昭６３−２１３５０９号公報、特開昭６３−１３５４０９号公報、特開昭６０−２２３８７３号公報、特開昭６３−１１０２０８号公報、特開昭６１−８７７３４号公報、又は特開昭６２−１２７３３６号公報に記載されている。
【００４９】
光散乱層１２が含有している中空体の各々は、典型的には、コア成分と、それを包囲したシェル成分とを備えている。コア成分は、例えば、メタクリル酸、又は、メタクリル酸と他のモノマーとを用いて形成されている。シェル成分は、例えば、スチレンを用いて形成されている。中空体の粒子径は、例えば０．１乃至５μｍであり、典型的には０．３乃至１μｍである。
【００５０】
中空体を保持するポリマーは、典型的には、製膜性を有する水性ポリマーである。このポリマーは、典型的には、乳化重合、溶液重合、又は塊状重合により合成される。中空体を保持するポリマーは、後述する無効化処理において、中空体が壊れるのを妨げない程度の可塑性を有している。水性ポリマーのガラス転移点は、例えば１００℃以下であり、典型的には−８０℃乃至２５℃の範囲内にある。
【００５１】
水性ポリマーとしては、例えば、水分散型ポリマー及び水溶解型ポリマーが挙げられる。水分散型ポリマーは、水に分散させることができるポリマーである。水溶解型ポリマーは、水に溶解させることができるポリマーである。
【００５２】
水分散性ポリマーを構成するモノマーとしては、例えば、アクリル酸エチルエステル（ＥＡ）、アクリル酸ブチルエステル（ＢＡ）、アクリル酸２−エチルヘキシルエステル（２ＥＨＡ）、及びブタジエンが挙げられる。これらモノマーの各々は、単独でホモポリマーを構成していてもよく、他の１種類以上のモノマーと共にコポリマーを構成していてもよい。特に好ましいポリマーは、ヘキサメチレンジイソシアネートとポリカーボネートポリオールとの反応により得られるポリマーである。
【００５３】
水溶解性ポリマーを構成するモノマーとしては、例えば、先に水分散性ポリマーについて挙げたモノマーのカルボン酸誘導体が挙げられる。このような誘導体としては、例えば、アクリル酸（Ａａ）、メタクリル酸、モノメチルイタコン酸（ＭＭＩ）、及び２−カルボキシエチルアクリル酸エステルが挙げられる。これら誘導体から構成されたポリマーは、モノマー中のカルボキシ基の少なくとも一部を、アルカリ金属塩、アミン塩又はアンモニウム塩の形態にすることにより、水に可溶となる。
【００５４】
光散乱層１２における中空体と中空体を保持するポリマーとの質量比は、例えば、１：１乃至１：１００の範囲内とする。光散乱層１２は、可塑剤、湿潤剤、消泡剤、増粘剤、乳化剤、並びに、カルナバワックス及びパラフィンワックスなどのワックスを更に含んでいてもよい。
【００５５】
光散乱層１２は、光散乱性を有しており、通常は白色を呈する。そして、光散乱層１２は、少なくともラベル１の完成から無効化処理が施されるまでの期間に亘り、光吸収層１５の少なくとも一部を隠蔽している。
【００５６】
光散乱層１２は、例えば、塗布法により形成する。この塗布は、例えば、エアーナイフコータ、ロールコータ、スプレーコータ、グラビアコータ、マイクログラビアコータ、又はバーコータを用いておこなうことができる。光散乱層１２の膜厚は、例えば５乃至２０μｍの範囲内にあり、典型的には５乃至１５μｍの範囲内にある。
【００５７】
光学機能層１３は、光散乱層１２の上に設けられている。光学機能層１３は、第１波長の光を透過させる。第１波長の光に対する光学機能層１３の透過率は、例えば３０％以上であり、典型的には３０乃至６０％の範囲内にある。
【００５８】
図１及び図２に示す例では、光学機能層１３は、パターン状に形成されている。図１及び図２には、一例として、光学機能層１３によるパターンが一次元コード状を構成している場合を描いている。このパターンは、二次元コードを構成していてもよい。或いは、このパターンは、文字、記号、模様及び図形などの他のパターンを構成していてもよい。
【００５９】
光学機能層１３は、着色していてもよい。例えば、光学機能層１３は着色パターンであってもよい。光学機能層１３が着色パターンである場合、光学機能層１３と光吸収層１５とは同じ色であることが好ましい。光学機能層が形成しているパターンと光吸収層とが同じ色であれば、上記の無効化処理の後において、光学機能層が形成していたパターンが観察できなくなるか、又は、その観察が極めて困難となる。その結果、ラベルに無効化処理が施されていることを、肉眼によって明瞭に把握することが可能となる。それ故、ラベルの再貼付などによって偽造を行う行為を、心理的に抑制することが可能となる。
【００６０】
光学機能層１３は、典型的には、黒色層である。例えば、光学機能層１３が光散乱層１２の全面を被覆している場合、光学機能層１３が黒色層であれば、ラベルに無効化処理が施されているか否かを肉眼によって把握することは、不可能であるか又は極めて困難である。それ故、この場合、上記のラベルが特殊な構成を有していることを悟られ難い。その結果、ラベル自体の偽造を抑止することができる。
【００６１】
なお、ここで「黒色」とは、正反射光の強度を測定したときに、波長が４００ｎｍ乃至７００ｎｍの範囲内にある全ての光成分について、反射率が１０％以下であることを意味している。
【００６２】
第１波長が近赤外線領域内にある場合、光学機能層１３として、第１波長における透過率が３０％以上であり、前記光学機能層は、近赤外線領域の７００乃至８００ｎｍの波長域と、近赤外線領域の８００乃至１５００ｎｍの波長域でいずれかの波長の透過率差が１０％以上であるものを使用してもよい。即ち、光学機能層１３は、近赤外線領域における透過スペクトルが、第１波長において高い透過率を示し、他の多くの波長で低い透過率を示すものであってもよい。ここでは、一例として、光学機能層１３は、このような光学特性を有していることとする。また、ここでは、第２波長も近赤外線領域内にあり、第２波長における光学機能層１３の透過率は、第１波長における光学機能層１３の透過率と比較してより低いこと、例えば、第１波長における光学機能層１３の透過率との差が１０％以上であることとする。
【００６３】
上記の光学特性、即ち、近赤外線領域内の光のうち、一部の波長域の光を選択的に透過させ、残りの光を吸収する光学特性を有している光学機能層１３は、例えば、所定の近赤外線吸収剤と樹脂とを含んでいる。この近赤外線吸収剤は、例えば、上記第２波長の光を吸収する。この近赤外線吸収剤としては、例えば、フタロシアニン化合物、ナフタロシアニン化合物、アントラキノン化合物、ジイモニウム化合物、及びシアニン化合物からなる群より選択される少なくとも１つを使用することができる。また、樹脂としては、例えば、プロセスインキにおいて一般に使用されているものを使用することができる。
【００６４】
ここで使用する近赤外線吸収剤は、典型的には、光吸収層１５において使用する近赤外線吸収剤とは、近赤外線領域の吸収スペクトルが異なっている。例えば、ここで使用する近赤外線吸収剤は、光吸収層１５において使用する近赤外線吸収剤と比較して、第１波長の光に対する吸収率がより小さい。或いは、この近赤外線吸収剤として、光吸収層１５が含有し得る近赤外線吸収剤として例示した化合物を使用してもよい。
【００６５】
光学機能層１３は、例えば、印刷法により形成する。この印刷法としては、例えば、オフセット印刷法、グラビア印刷法、スクリーン印刷法、及びフレキソ印刷法が挙げられる。光学機能層１３の厚みは、例えば０．５乃至１０μｍの範囲内とし、典型的には１乃至５μｍの範囲内とする。
【００６６】
以上において説明したラベル１の真偽判定は、典型的には、機械読み取りにより行う。例えば、この真偽判定は、特定の波長域の光を検出可能なセンサー、又は、所定の波長域の光を透過するバンドパスフィルタを備えたＣＣＤ（Charge Coupled Device）カメラを用いて行うことができる。
【００６７】
図１及び図２に示すラベル１を第１波長の光で照明した場合、この光は、光学機能層１３を透過し且つ光散乱層１２によって散乱される。よって、この場合、ラベル１は、第１波長の光で照明すると、光散乱層１２からの散乱光に基づいて、光学機能層１３に特有の分光特性を示す。この分光特性は、ラベル１の具体的な構成に対応した特異的なものである。よって、この分光特性を測定することにより、ラベル１の真偽を判定することができる。
【００６８】
加えて、このラベル１には、以下で説明する無効化処理を施すことができる。このような処理を施すことにより、ラベル１の不正な再利用を抑止することができる。
【００６９】
図３は、図１及び図２に示すラベルの無効化処理法の一例を概略的に示す図である。図４は、無効化処理が施されたラベルの一例を概略的に示す平面図である。図５は、図４に示すラベルのＶ−Ｖ線に沿った断面図である。
【００７０】
図３に示す無効化処理法では、サーマルヘッド４１をラベル１に接触させて、光散乱層１２の少なくとも一部を加熱する。これにより、光散乱層１２の加熱された部分が含んでいる中空体の少なくとも一部が壊れる。
【００７１】
この無効化処理を行うと、サーマルヘッド４１がラベル１と接触した位置で、第１波長における光散乱層１２の透過率が高まる。その結果、図５に示すように、光散乱層１２内に、第１波長における光散乱層１２の透過率が無効化処理前のままである第１領域１２ａと、第１波長における光散乱層１２の透過率が無効化処理前と比較してより高い第２領域１２ｂとが生じる。
【００７２】
ラベル１のうち第２領域１２ｂに対応した部分では、第１波長の光は、光学機能層１３及び光散乱層１２の双方を透過する。そして、この第１波長の光は、光吸収層１５によって吸収される。
【００７３】
よって、この場合、ラベル１のうち第２領域１２ｂに対応した部分は、第１波長の光で照明すると、主に、光吸収層１５における吸収に起因した分光特性を呈する。その結果、この部分では、光学機能層１３に特有の分光特性は検出できないか、又は、検出することが極めて困難となる。即ち、無効化処理の前後における当該部分の分光特性は、互いに異なっている。よって、この分光特性の差異に基づいて、ラベル１に上記処理が施されているか否かを判定することができる。
【００７４】
このように、光散乱層１２における中空体の破壊は、例えば、ラベル１に熱及び／又は圧力を加えることにより行うことができる。或いは、中空体の破壊は、マイクロニードルなどを用いて、物理的に行ってもよい。
【００７５】
光散乱層１２における中空体の破壊は、不可逆変化である。したがって、いったん無効化処理を施されたラベル１を、処理前の状態に戻すことは不可能である。それ故、ラベル１に上記処理を施すことにより、ラベル１の不正な再利用を確実に抑止することが可能となる。
【００７６】
ラベル１の真偽判定は、複数の波長の光を用いて行ってもよい。例えば、ラベル１の真偽判定は、第１波長の光と、第１波長とは異なった第２波長の光とを用いて行ってもよい。或いは、ラベル１の真偽判定は、第１波長の光と、第１波長とは異なった２つ以上の波長の光とを用いて行ってもよい。真偽判定に用いる波長の数は、例えば１乃至５の範囲内とし、好ましくは２乃至５の範囲内とする。真偽判定に用いる波長の数が多すぎると、ラベル１の真偽判定に要する時間が過度に長くなる可能性がある。
【００７７】
上述したラベル１には、様々な変形が可能である。  
図６は、図１及び図２に示すラベルの一変形例を概略的に示す平面図である。図７は、図６に示すラベルのＶＩＩ−ＶＩＩ線に沿った断面図である。
【００７８】
図６及び図７に示すラベル１は、光学機能層１３が光散乱層１２の主面全体を被覆していること、及び、ラベル１が光学機能層１３を間に挟んで光散乱層１２と向き合った光吸収パターン１４を更に備えていることを除いては、図１乃至図５を参照しながら説明したラベルと同様の構成を有している。
【００７９】
光吸収パターン１４は、第１波長の光を吸収する。光吸収パターン１４の材料としては、例えば、先に光吸収層１５について説明したのと同様のものが挙げられる。
【００８０】
光吸収パターン１４は、光学機能層１３と同色にするか、又は、第１波長の光に対して十分な吸収率を示す限り、薄い色にすることが好ましい。こうすると、ラベル１を肉眼で観察した場合に、光吸収パターン１４の存在が分かり難くなる。
【００８１】
光吸収パターン１４は、光散乱層１２に対応した領域のほぼ全体に亘って分布していることが望ましい。こうすると、光学機能層１３の分光特性の解析を困難とすることができる。
【００８２】
光吸収パターン１４は、例えば、印刷法により形成する。この印刷法としては、例えば、オフセット印刷法、グラビア印刷法、スクリーン印刷法、及びフレキソ印刷法が挙げられる。或いは、光吸収パターン１４は、熱転写リボン、インクジェット法、レーザー印字法を用いて形成してもよい。光吸収パターン１４の厚みは、例えば０．５乃至１０μｍの範囲内とし、典型的には０．５乃至２μｍの範囲内とする。
【００８３】
図６及び図７に示すラベル１も、第１波長の光で照明したときに、上述した無効化処理の前後において、互いに異なった分光特性を示す。それ故、この分光特性の差異を検出することにより、真偽判定を行うことができる。
【００８４】
図８は、図１及び図２に示すラベルの他の変形例を概略的に示す断面図である。図８に示すラベル１は、光吸収パターン１４が光学機能層１３と光散乱層１２との間に介在していることを除いては、図６及び図７を参照しながら説明したラベルと同様の構成を有している。
【００８５】
図８に示すラベル１も、第１波長の光で照明したときに、上述した無効化処理の前後において、互いに異なった分光特性を示す。それ故、この分光特性の差異を検出することにより、真偽判定を行うことができる。
【００８６】
また、図８に示すラベル１では、光学機能層１３を着色層とすることにより、特には光学機能層１３を黒色層とすることにより、光吸収パターン１４の存在を悟られ難くすることができる。
【００８７】
次に、上述したラベル１を含んだ粘着ラベル及び印刷物を説明する。
【００８８】
図９は、粘着ラベルの一例を概略的に示す断面図である。  
図９に示す粘着ラベル１０は、図１及び図２を参照しながら説明したラベル１と、粘着層２とを含んでいる。粘着層２は、ラベル１の背面上に設けられている。
【００８９】
この粘着ラベル１０は、例えば、真正品であることを確認可能であることが望まれる物品に貼り付ける。なお、粘着ラベル１０は、粘着層２の表面を剥離可能に被覆した剥離紙を更に含んでいてもよい。
【００９０】
図１０は、印刷物の一例を概略的に示す平面図である。図１１は、図１０に示す印刷物のＸＩ−ＸＩ線に沿った断面図である。
【００９１】
図１０及び図１１に示す印刷物１００は、図１及び図２を参照しながら説明したラベル１と、粘着層２と、印刷物本体３とを含んでいる。
【００９２】
印刷物本体３は、印刷基材３ａと印刷層３ｂとを含んでいる。ラベル１は、粘着層２を介して印刷基材３ａに貼り付けられている。
【００９３】
印刷基材３ａは、例えば、紙、プラスチック、木材、ガラス又は樹脂からなる。印刷基材３ａは、単層構造を有していてもよく、多層構造を有していてもよい。印刷基材３ａは、層形状を有していてもよく、他の形状を有していてもよい。
【００９４】
印刷層３ｂは、印刷基材３ａ上に設けられている。印刷層３ｂは、印刷基材３ａの全体を被覆していてもよく、一部のみを被覆していてもよい。
【００９５】
この印刷物１００について、その使用期間終了後に上記の無効化処理を行うこととする。こうすると、真正品であるかが未知の印刷物について、ラベル１が再使用されたものであるか否かを判別することができる。即ち、真正品であるかが未知の印刷物の真偽判定が可能である。従って、不正行為を行う者を牽制することができ、それ故、物品に貼り付けられたラベルが、その物品の使用期間を終了した後に再使用されるのを抑制することができる。その結果、印刷物１００の偽造を抑制することができる。
【実施例】
【００９６】
以下に、本発明の例を記載する。
【００９７】
＜例１＞
図１及び図２を参照しながら説明したラベル１を、以下の方法により製造した。
【００９８】
まず、基材１１として、コートボール紙を準備した。次いで、この基材１１の一方の主面の一部に、バーコータを用いて、墨インキ（ファインスターＲ９２墨：東洋インキ製造社製）を、乾燥膜厚が２μｍとなるように塗布した。このようにして、光吸収層１５を形成した。
【００９９】
光吸収層１５の上に、以下に組成を示すインキＡを、バーコータを用いて、乾燥膜厚が１０μｍとなるように塗布した。このようにして、光散乱層１２を形成した。
【０１００】
その上に、オフセット印刷機を用いて、以下に組成を示すインキＢを、一次元コード状に印刷した。このようにして、パターン状の光学機能層１３を形成した。以上のようにして、ラベル１を完成した。
【０１０１】
［インキＡの組成］
ローペイク  ＯＰ−８４Ｊ  （ダウ・ケミカル社製）                    ２５質量部
アクリルエマルジョンポリマー                                    １２．５質量部
水                                                                  ３０質量部
［インキＢの組成］
近赤外線吸収色素  ＹＫＲ−３０８１（山本化成工業製）                  ５質量部
ＦＤカルトンＡＣＥメジウム（東洋インキ製造社製）                    ９５質量部
このようにして得られたラベル１を、近赤外線波長を透過するバンドパスフィルタを備えたカメラで観察すると、図１に示すような一次元コードを読み取ることができた。
【０１０２】
次いで、このラベル１に、無効化処理を施した。具体的には、このラベル１の全面に対して、１ｋｇｆ／ｃｍ２の圧力及び１６０℃の熱を加えた。この処理の後に、ラベル１を上記のカメラで観察すると、図１に示すような一次元コードを読み取ることができなかった。
【０１０３】
＜例２＞
図６及び図７を参照しながら説明したラベル１を、以下の方法により製造した。
【０１０４】
まず、基材１１として、上質紙を準備した。次いで、この基材１１の一方の主面の一部に、バーコータを用いて、墨インキ（ファインスターＲ９２墨：東洋インキ製造社製）を、乾燥膜厚が２μｍとなるように塗布した。このようにして、光吸収層１５を形成した。
【０１０５】
光吸収層１５の上に、上述したインキＡを、バーコータを用いて、乾燥膜厚が１０μｍとなるように塗布した。このようにして、光散乱層１２を形成した。
【０１０６】
光散乱層１２の上に、以下に組成を示すインキＣを、オフセット印刷機を用いて印刷した。このようにして、光散乱層１２の全面を被覆した光学機能層１３を形成した。
【０１０７】
光学機能層１３の上に、グラビア校正機を用いて、墨インキ（ファインスターＲ９２墨：東洋インキ製造社製）を、一次元コード状に印刷した。このようにして、光吸収パターン１４を形成した。なお、光吸収パターン１４の厚みは、１μｍとした。
【０１０８】
［インキＣの組成］
ファインスターＲ１８１紅  （東洋インキ製造製）                      ４０質量部
ファインスターＲ２３５黄  （東洋インキ製造製）                      ３５質量部
ファインスターＲ３１藍  （東洋インキ製造製）                        ２０質量部
ＹＫＲ−３０８１（山本化成工業製）                                    ５質量部
このようにして得られたラベル１を、可視光領域の波長を透過するバンドパスフィルタを備えたカメラ１と、近赤外線領域に属する第２波長（８５０ｎｍ）を透過するバンドパスフィルタを備えたカメラ２と、近赤外線領域に属する第１波長（７１０ｎｍ）を透過するバンドパスフィルタを備えたカメラ３とを用いて観察した。
【０１０９】
次いで、例１と同様の条件において、ラベル１の無効化処理を行った。その後、先と同様に、カメラ１〜３を用いて観察した。
【０１１０】
これらの結果を、下記表１に示す。表１の「カメラ１」、「カメラ２」及び「カメラ３」の列においては、「○」は一次元コードが観察可能であったことを意味し、「×」は一次元コードが観察不可能であったことを意味している。表１の「真偽判定」の列においては、「○」は、真正品を意味し、「×」は、再利用が不可能となった偽造品を意味している。
【表１】
0005965603.tif 000002
【０１１１】
表１に示すように、無効化処理の前では、カメラ１及び３では一次元コードが観察不可能であり且つカメラ２では一次元コードが観察可能であった。これに対し、無効化処理の後では、カメラ１〜３の全てにおいて、一次元コードが観察不可能であった。このように、無効化処理の前後におけるラベル１の分光特性の差異を検出することにより、ラベル１の真偽を判断することができた。
以下に、当初の特許請求の範囲に記載していた発明を付記する。
［１］
或る波長の光を透過させる光学機能層と、前記光学機能層と向き合い、前記波長の光を吸収する光吸収層と、前記光学機能層と前記光吸収層との間に介在し、前記波長の光を散乱させる中空体を含んだ光散乱層とを備え、前記光散乱層は、外部からの受熱によって前記波長における透過率が高まるラベル。
［２］
前記光散乱層は前記中空体が壊されることによって前記波長における透過率が高まる項１に記載のラベル。
［３］
前記波長は赤外線領域内にあり、前記光学機能層は黒色層である項１又は２に記載のラベル。
［４］
前記波長は近赤外線領域内にあり、前記光学機能層は、近赤外領域の７００乃至８００ｎｍの波長域と、近赤外領域の８００乃至１５００ｎｍの波長域でいずれかの波長の透過率差が１０％以上である項３に記載のラベル。
［５］
前記光学機能層は、前記光散乱層を間に挟んで前記光吸収層の一部と向き合った着色パターンであり、前記光吸収層は、前記光学機能層と同じ色の着色層である項１乃至４の何れか１項に記載のラベル。
［６］
前記波長の光を吸収する光吸収パターンを更に備え、前記光吸収パターンは、前記光学機能層と前記光散乱層との間に介在しているか、又は、前記光学機能層を間に挟んで前記光散乱層と向き合っている項１乃至４の何れか１項に記載のラベル。
［７］
前記光吸収パターンと前記光学機能層とは同じ色である項６に記載のラベル。
［８］
項１乃至７の何れか１項に記載のラベルと、前記ラベルの前記光吸収層側の主面と向き合った粘着層とを具備した粘着ラベル。
［９］
項１乃至７の何れか１項に記載のラベルと、
前記ラベルの前記光吸収層側の主面と向き合った印刷基材と、
前記ラベルと前記印刷基材との間に介在して、前記ラベルを前記印刷基材に貼り付けた粘着層と
を具備した印刷物。
【符号の説明】
【０１１２】
１…ラベル、２…粘着層、３…印刷物本体、３ａ…印刷基材、３ｂ…印刷層、１０…粘着ラベル、１１…基材、１２…光散乱層、１２ａ…第１領域、１２ｂ…第２領域、１３…光学機能層、１４…光吸収パターン、１５…光吸収層、４１…サーマルヘッド、１００…印刷物。
【図１】
0005965603.tif 000003
【図２】
0005965603.tif 000004
【図３】
0005965603.tif 000005
【図４】
0005965603.tif 000006
【図５】
0005965603.tif 000007
【図６】
0005965603.tif 000008
【図７】
0005965603.tif 000009
【図８】
0005965603.tif 000010
【図９】
0005965603.tif 000011
【図１０】
0005965603.tif 000012
【図１１】
0005965603.tif 000013